(57)【特許請求の範囲】
【請求項１】
チオール化合物と、エチレン性不飽和二重結合基を２個以上有するエチレン性不飽和二重結合含有化合物と、一般式（１）
【化１】
0005647533.tif 000017
（式中、Ｒ5〜Ｒ8は各々独立して、水素原子、炭素数１〜１０のアルキル基、ヒドロキシル基または炭素数１〜３のアルコキシ基を表し、Ｒ5〜Ｒ8のうち少なくとも２つはヒドロキシル基または炭素数１〜３のアルコキシ基である。）
で示される化合物を含有することを特徴とする硬化性樹脂組成物。
【請求項２】
前記一般式（１）で示される化合物中のＲ5〜Ｒ8が各々独立して、水素原子、メチル基、ヒドロキシル基またはメトキシ基を表し、Ｒ5〜Ｒ8のうち少なくとも２つがヒドロキシル基またはメトキシ基である請求項１に記載の硬化性樹脂組成物。
【請求項３】
前記一般式（１）で示される化合物が、４−メトキシ−１−ナフトール、１，４−ジメトキシナフタレン、１，４−ジヒドロキシナフタレン、４−メトキシ−２−メチル−１−ナフトール、４−メトキシ−３−メチル−１−ナフトール、１，４−ジメトキシ−２−メチルナフタレン、１，２−ジヒドロキシナフタレン、１，２−ジヒドロキシ−４−メトキシナフタレン、１，３−ジヒドロキシ−４−メトキシナフタレン、１，４−ジヒドロキシ−２−メトキシナフタレン、１，４−ジメトキシ−２−ナフトール、及び１，４−ジヒドロキシ−２−メチルナフタレンから選ばれる、１種または２種以上の化合物である請求項１または２に記載の硬化性樹脂組成物。
【請求項４】
前記一般式（１）で示される化合物が、４−メトキシ−１−ナフトールである請求項１〜３のいずれかに記載の硬化性樹脂組成物。
【請求項５】
前記一般式（１）で示される化合物の含有量が、チオール化合物とエチレン性不飽和二重結合含有化合物の総質量に対して、１〜２００００ｗｔｐｐｍである請求項１〜４のいずれかに記載の硬化性樹脂組成物。
【請求項６】
前記チオール化合物が一般式（２）
【化２】
0005647533.tif 000018
（式中、Ｒ1及びＲ2は各々独立して、水素原子、炭素数１〜１０のアルキル基または炭素数６〜１０の芳香族基を表し、ｍは０〜２の整数であり、ｎは０または１である。）
で示される基を２個以上有するチオール化合物であり、前記エチレン性不飽和二重結合含有化合物が一般式（３）
【化３】
0005647533.tif 000019
（式中、Ｒ3及びＲ4は各々独立して、水素原子、炭素数１〜１０のアルキル基または炭素数６〜１０の芳香族基を表す。）
で示される基を２個以上有するエチレン性不飽和二重結合含有化合物である請求項１〜５のいずれかに記載の硬化性樹脂組成物。
【請求項７】
前記一般式（２）で示される基中のＲ1及びＲ2の一方が、炭素数１〜１０のアルキル基を表し、他方が水素原子を表す請求項６に記載の硬化性樹脂組成物。
【請求項８】
前記チオール化合物が、一般式（４）
【化４】
0005647533.tif 000020
（式中、Ｒ1、Ｒ2、ｍ、及びｎは上記と同義である。）
で示されるメルカプト基含有カルボン酸と多官能アルコールとのエステル化合物である請求項１〜７のいずれかに記載の硬化性樹脂組成物。
【請求項９】
前記多官能アルコールが、分岐していてもよい炭素数２〜１０のアルキレングリコール、ジエチレングリコール、ジプロピレングリコール、グリセリン、トリメチロールプロパン、ペンタエリスリトール、ジペンタエリスリトール、シクロヘキサンジオール、シクロヘキサンジメタノール、ノルボルネンジメタノール、２，２−ビス[４−（２−ヒドロキシエチルオキシ）フェニル]プロパン、水素化ビスフェノールＡ、４，４’−（９−フルオレニリデン）ビス（２−フェノキシエタノール）及びトリス（２−ヒドロキシエチル）イソシアヌレートから選ばれる化合物である請求項８に記載の硬化性樹脂組成物。
【請求項１０】
前記一般式（３）で示される基を２個以上有するエチレン性不飽和二重結合含有化合物が、アクリル、メタクリル、ビニル及びアリル化合物から選択される１種以上の反応性二重結合を有する化合物である請求項６に記載の硬化性樹脂組成物。
【発明の詳細な説明】
【技術分野】
【０００１】
本発明は、印刷版やカラープルーフ、カラーフィルタ、ソルダーレジスト、光硬化インクなどの分野に使用することのできる保存安定性が改善されたポリエン−ポリチオール系光硬化性樹脂組成物に関する。
【背景技術】
【０００２】
光硬化性樹脂組成物は、印刷版やカラープルーフ、カラーフィルタ、ソルダーレジスト、光硬化インクなど様々な方面で用いられている。特に近年、これらの用途を含め環境問題、省エネルギー、作業安全性、生産コスト等の観点から光硬化性樹脂組成物の最たる特徴である常温硬化性・即乾性・無溶剤等が注目され、感光性組成物について数多く研究、開発が進められている。カラーフィルタの開発では生産性の向上や高精細化を目的としてカラーフィルタ用顔料分散型レジストの検討が進められている。また、カラープルーフや印刷版では製版の高速化・高精細化を目的として開発が進められている。また、プリント基板のためのソルダーレジストも検討されている。
【０００３】
これらの用途において光硬化系樹脂組成物に対する要求は高まっており、より低いエネルギーで硬化するもの、より速く硬化するもの、より精細なパターンを形成できるもの、より深い硬化深度を持つもの、より保存性能の高いものが求められている。光硬化系樹脂組成物は主に、光重合開始剤組成物と、重合反応により硬化するエチレン性不飽和結合を有する化合物及び各種添加物とから構成され、用途に応じて様々な種類のものが用いられる。
【０００４】
これら光硬化性組成物には、高感度、高密着性などの理由から、ペンタエリスリトールテトラキス（３−メルカプロプロピオネート）（商品名：ＱＸ４０，三菱化学（株）製）などのチオール化合物が使用されている。
しかし、チオール化合物を用いた光硬化性樹脂組成物は高感度である反面、反応性が高過ぎるために保存安定性が犠牲になるという問題があった。
【０００５】
特開２０１０−０２４２５５号公報（特許文献１）には、分子内に３個以上のエチレン性不飽和基を有するウレタン（メタ）アクリレート系化合物、チオール化合物及びシリカを含有する活性エネルギー線硬化型樹脂組成物が記載されており、塗膜硬度や硬化性に優れることを示しているが、保存安定性については検討されていない。
【０００６】
特開２００９−０５１９３６号公報（特許文献２）には、ジエン化合物とメルカプト基を含有する有機シラン化合物を反応して得られる化合物（Ａ）と、チオール化合物（Ｂ）を含有する硬化性組成物が開示され、良好な硬化性を有し、かつ貯蔵安定性に優れた硬化物が提供されることが記載されているが、長期の保存安定性を得るには不十分なものであった。
【０００７】
特開２００８−１８４５１４号公報（特許文献３）には、アルコキシシラン類を加水分解及び縮合して得られる縮合物と、二級チオール基を有する化合物を含有する紫外線硬化性樹脂組成物が記載されているが、保存安定性の評価が室温で３０日間と温和な条件で行われており、高温で長期の保存安定性を得るには不十分なものであった。
【０００８】
特表平８−５０４８７９号公報（特許文献４）には、安定化システムを有するチオール−エン組成物が開示され、該安定化システムの選択肢の一つとして、４−メトキシフェノール、ハイドロキノン、ハイドロキノンのモノアルキルエステル、ベンゾキノン、ナフトキノン等の遊離ラジカル捕集剤を用いることが記載されている。さらに、好適な遊離ラジカル捕集剤は、４−メトキシフェノールであることが記載されているが、実用化するにあたり、４−メトキシフェノールやナフトキノンでは安定化効果は低く、高温で長期の保存安定性を得ることはできない。
【先行技術文献】
【特許文献】
【０００９】
【特許文献１】特開２０１０−０２４２５５号公報
【特許文献２】特開２００９−０５１９３６号公報
【特許文献３】特開２００８−１８４５１４号公報
【特許文献４】特表平８−５０４８７９号公報
【発明の概要】
【発明が解決しようとする課題】
【００１０】
本発明の課題は、高感度で、保存安定性に優れ、かつポリエン、ポリチオールの幅広い配合比率で使用可能な光硬化性樹脂組成物を提供することにある。
【課題を解決するための手段】
【００１１】
本発明者らは、鋭意検討を重ねた結果、チオール化合物と、エチレン性不飽和二重結合含有化合物と、安定剤として特定のナフタレン骨格を有する化合物とを含有する光硬化性樹脂組成物により、ポリエン−ポリチオール系光硬化性樹脂組成物の特徴である光硬化時の高感度特性を維持したまま、保存中のエン−チオール反応を抑制してゲル化を防止し、良好な保存安定性を得ることが可能になることを見出し、本発明を完成した。
【００１２】
すなわち、本発明は以下の［１］〜［１０］に記載のポリエン−ポリチオール系光硬化性樹脂組成物に関する。
［１］  チオール化合物と、エチレン性不飽和二重結合基を２個以上有するエチレン性不飽和二重結合含有化合物と、一般式（１）
【化１】
0005647533.tif 000002
（式中、Ｒ5〜Ｒ8は各々独立して、水素原子、炭素数１〜１０のアルキル基、ヒドロキシル基または炭素数１〜３のアルコキシ基を表し、Ｒ5〜Ｒ8のうち少なくとも２つはヒドロキシル基または炭素数１〜３のアルコキシ基である。）
で示される化合物を含有することを特徴とする硬化性樹脂組成物。
［２］  前記一般式（１）で示される化合物中のＲ5〜Ｒ8が各々独立して、水素原子、メチル基、ヒドロキシル基またはメトキシ基を表し、Ｒ5〜Ｒ8のうち少なくとも２つがヒドロキシル基またはメトキシ基である前記［１］に記載の硬化性樹脂組成物。
［３］  前記一般式（１）で示される化合物が、４−メトキシ−１−ナフトール、１，４−ジメトキシナフタレン、１，４−ジヒドロキシナフタレン、４−メトキシ−２−メチル−１−ナフトール、４−メトキシ−３−メチル−１−ナフトール、１，４−ジメトキシ−２−メチルナフタレン、１，２−ジヒドロキシナフタレン、１，２−ジヒドロキシ−４−メトキシナフタレン、１，３−ジヒドロキシ−４−メトキシナフタレン、１，４−ジヒドロキシ−２−メトキシナフタレン、１，４−ジメトキシ−２−ナフトール、及び１，４−ジヒドロキシ−２−メチルナフタレンから選ばれる、１種または２種以上の化合物である前記［１］または［２］に記載の硬化性樹脂組成物。
［４］  前記一般式（１）で示される化合物が、４−メトキシ−１−ナフトールである前記［１］〜［３］のいずれかに記載の硬化性樹脂組成物。
［５］  前記一般式（１）で示される化合物の含有量が、チオール化合物とエチレン性不飽和二重結合含有化合物の総質量に対して、１〜２００００ｗｔｐｐｍである前記［１］〜［４］のいずれかに記載の硬化性樹脂組成物。
［６］  前記チオール化合物が一般式（２）
【化２】
0005647533.tif 000003
（式中、Ｒ1及びＲ2は各々独立して、水素原子、炭素数１〜１０のアルキル基または炭素数６〜１０の芳香族基を表し、ｍは０〜２の整数であり、ｎは０または１である。）
で示される基を２個以上有するチオール化合物であり、前記エチレン性不飽和二重結合含有化合物が一般式（３）
【化３】
0005647533.tif 000004
（式中、Ｒ3及びＲ4は各々独立して、水素原子、炭素数１〜１０のアルキル基または炭素数６〜１０の芳香族基を表す。）
で示される基を２個以上有するエチレン性不飽和二重結合含有化合物である前記［１］〜［５］のいずれかに記載の硬化性樹脂組成物。
［７］  前記一般式（２）で示される基中のＲ1及びＲ2の一方が、炭素数１〜１０のアルキル基を表し、他方が水素原子を表す前記［６］に記載の硬化性樹脂組成物。
［８］  前記チオール化合物が、一般式（４）
【化４】
0005647533.tif 000005
（式中、Ｒ1、Ｒ2、ｍ、及びｎは上記と同義である。）
で示されるメルカプト基含有カルボン酸と多官能アルコールとのエステル化合物である前記［１］〜［７］のいずれかに記載の硬化性樹脂組成物。
［９］  前記多官能アルコールが、分岐していてもよい炭素数２〜１０のアルキレングリコール、ジエチレングリコール、ジプロピレングリコール、グリセリン、トリメチロールプロパン、ペンタエリスリトール、ジペンタエリスリトール、シクロヘキサンジオール、シクロヘキサンジメタノール、ノルボルネンジメタノール、２，２−ビス[４−（２−ヒドロキシエチルオキシ）フェニル]プロパン、水素化ビスフェノールＡ、４，４’−（９−フルオレニリデン）ビス（２−フェノキシエタノール）及びトリス（２−ヒドロキシエチル）イソシアヌレートから選ばれる化合物である前記［８］に記載の硬化性樹脂組成物。
［１０］  前記一般式（３）で示される基を２個以上有するエチレン性不飽和二重結合含有化合物が、アクリル、メタクリル、ビニル及びアリル化合物から選択される１種以上の反応性二重結合を有する化合物である前記［６］に記載の硬化性樹脂組成物。
【発明の効果】
【００１３】
本発明のポリエン−ポリチオール系光硬化性樹脂組成物は、非常に優れた保存安定性を有し、安定剤の添加によっても組成物の反応性が阻害されることなく、ポリエン、ポリチオールの幅広い配合比率で使用可能なことから、印刷版やカラープルーフ、カラーフィルタ、ソルダーレジスト、光硬化インクなど多方面の用途において有用である。
【発明を実施するための形態】
【００１４】
以下、本発明を実施するための形態について具体的に説明する。
本発明に用いるチオール化合物は−ＳＨ基を有する化合物であり、好ましくは−ＳＨ基を２個以上有する化合物であり、より好ましくは−ＳＨ基を２〜４個有する化合物である。
本発明に用いるチオール化合物は特に限定されないが、好ましくは一般式（２）
【化５】
0005647533.tif 000006
で示される基を２個以上有するチオール化合物である。
【００１５】
上記一般式（２）中、Ｒ1及びＲ2は各々独立して、水素原子、炭素数１〜１０のアルキル基または炭素数６〜１０の芳香族基を表す。
【００１６】
Ｒ1及びＲ2が表す炭素数１〜１０のアルキル基は、直鎖状でも分岐状でもよく、例えば、メチル基、エチル基、ｎ−プロピル基、ｉｓｏ−プロピル基、ｎ−ブチル基、ｉｓｏ−ブチル基、ｔｅｒｔ−ブチル基、ｎ−ヘキシル基、ｎ−オクチル基等が挙げられ、好ましくはメチル基またはエチル基である。
【００１７】
Ｒ1及びＲ2が表す炭素数６〜１０の芳香族基としては、フェニル基、トルイル基、キシリル基、エチルフェニル基、１，３，５−トリメチルフェニル基、ナフチル基が挙げられる。
【００１８】
ｍは０〜２の整数を表し、好ましくは０または１である。
ｎは０または１を表し、好ましくは０である。
さらに、ｍ＋ｎは１が好ましい。
【００１９】
本発明に用いるチオール化合物としては、Ｒ1及びＲ2のうち、少なくとも一方が炭素数１〜１０のアルキル基である、２級または３級チオール化合物が好ましい。さらに、光感度や保存安定性を望む範囲に調整する等の観点から、Ｒ1及びＲ2の一方が水素原子であり、他方が炭素数１〜１０のアルキル基である２級チオール化合物がより好ましい。
【００２０】
本発明に用いるチオール化合物としては、一般式（４）
【化６】
0005647533.tif 000007
で示されるメルカプト基含有カルボン酸と多官能アルコールとのエステル化合物が好ましい。
上記一般式（４）中、Ｒ1、Ｒ2、ｍ、及びｎは上記と同義である。
【００２１】
多官能アルコールとは、ヒドロキシル基を２個以上有する化合物のことである。
多官能アルコールの具体例としては、１，４−ブタンジオール、ジエチレングリコール、ジプロピレングリコールなどの分岐していてもよい炭素数２〜１０のアルキレングリコール、グリセリン、トリメチロールプロパン、ペンタエリスリトール、ジペンタエリスリトール、シクロヘキサンジオール、シクロヘキサンジメタノール、ノルボルネンジメタノール、２，２−ビス［４−（２−ヒドロキシエチルオキシ）フェニル］プロパン、水素化ビスフェノールＡ、４，４’−（９−フルオレニリデン）ビス（２−フェノキシエタノール）及びトリス（２−ヒドロキシエチル）イソシアヌレートが挙げられる。
【００２２】
好ましい多官能アルコールは、２〜４官能のアルコールであり、より好ましくは１，４−ブタンジオール、トリス（２−ヒドロキシエチル）イソシアヌレート、ペンタエリスリトール、トリメチロールプロパンである。
【００２３】
本発明に用いるチオール化合物の具体例としては、エチレングリコールビス（３−メルカプトプロピオネート）、１，２−プロピレングリコール（３−メルカプトプロピオネート）、トリメチロールプロパントリス（３−メルカプトプロピオネート）、エチレングリコールビス（３−メルカプトブチレート）、１，２−プロピレングリコール（３−メルカプトブチレート）、トリメチロールプロパントリス（３−メルカプトブチレート）、エチレングリコールビス（２−メルカプトイソブチレート）、１，２−プロピレングリコールビス（２−メルカプトイソブチレート）またはトリメチロールプロパントリス（２−メルカプトイソブチレート）、ペンタエリスリトールテトラキス（３−メルカプトブチレート）、１，３，５−トリス（３−メルカプトブチルオキシエチル）−１，３，５−トリアジン−２，４，６（１Ｈ，３Ｈ，５Ｈ）−トリオン、１，４−ビス（３−メルカプトブチリルオキシ）ブタン、ビスフェノールＡビス（３−メルカプトプロピオネート）、ビスフェノールＡビス（３−メルカプトブチレート）、トリフェノールメタントリス（３−メルカプトプロピオネート）、トリフェノールメタントリス（３−メルカプトブチレート）が挙げられるが、本発明はこれらに限定されるものではない。少ない露光量で硬化しやすく、かつ本発明により得られる安定性の効果が大きいなどの理由から、ペンタエリスリトールテトラキス（３−メルカプトブチレート）、１，３，５−トリス（３−メルカプトブチルオキシエチル）−１，３，５−トリアジン−２，４，６（１Ｈ，３Ｈ，５Ｈ）−トリオン、１，４−ビス（３−メルカプトブチリルオキシ）ブタンを好ましく用いることができる。
【００２４】
本発明に用いるチオール化合物は、市販品として容易に入手することもできる。市販品として入手可能なチオール化合物は、ペンタエリスリトールテトラキス（３−メルカプトプロピオネート）（商品名：ＱＸ４０，三菱化学（株）製）、商品名：ＱＥ−３４０Ｍ，東レ・ファインケミカル（株）製、エーテル系一級チオール（商品名：カップキュア３−８００，コグニス（Ｃｏｇｎｉｓ）社製)、１，４−ビス（３−メルカプトブチリルオキシ）ブタン（商品名：カレンズＭＴ ＢＤ１，昭和電工（株）製）、ペンタエリスリトールテトラキス（３−メルカプトブチレート）（商品名：カレンズＭＴ ＰＥ１，昭和電工（株）製）、１，３，５−トリス（３−メルカプトブチルオキシエチル）−１，３，５−トリアジン−２，４，６（１Ｈ，３Ｈ，５Ｈ）−トリオン（商品名：カレンズＭＴ ＮＲ１，昭和電工（株）製）等である。
【００２５】
本発明に用いるエチレン性不飽和結合を有する化合物は、一般式（３）
【化７】
0005647533.tif 000008
で示される基を２個以上有するエチレン性不飽和二重結合含有化合物である。
上記一般式（３）中、Ｒ3及びＲ4は各々独立して、水素原子、炭素数１〜１０のアルキル基または炭素数６〜１０の芳香族基を表す。
【００２６】
Ｒ3及びＲ4が表す炭素数１〜１０のアルキル基は、直鎖状でも分岐状でもよく、例えば、メチル基、エチル基、ｎ−プロピル基、ｉｓｏ−プロピル基、ｎ−ブチル基、ｉｓｏ−ブチル基、ｔｅｒｔ−ブチル基、ｎ−ヘキシル基、ｎ−オクチル基等が挙げられ、好ましくはメチル基である。
【００２７】
Ｒ3及びＲ4が表す炭素数６〜１０の芳香族基としては、フェニル基、トルイル基、キシリル基、エチルフェニル基、１，３，５−トリメチルフェニル基、ナフチル基が挙げられる。
【００２８】
本発明に用いるエチレン性不飽和結合を有する化合物は、一般にモノマーやオリゴマーと呼ばれるものであり、ラジカル重合（または架橋）反応により硬化可能な化合物である。具体的には、エチレングリコールジ（メタ）アクリレート、ジエチレングリコールジ（メタ）アクリレート、トリエチレングリコールジ（メタ）アクリレート、テトラエチレングリコールジ（メタ）アクリレート、プロピレングリコールジ（メタ）アクリレート、トリプロピレングリコールジ（メタ）アクリレート、テトラメチレングリコールジ（メタ）アクリレート、ネオペンチルグリコールジ（メタ）アクリレート、ヘキサメチレングリコールジ（メタ）アクリレート、トリメチロールエタンジ（メタ）アクリレート、テトラメチロールエタントリ（メタ）アクリレート、トリメチロールプロパンジ（メタ）アクリレート、トリメチロールプロパントリ（メタ）アクリレート、トリメチロールプロパンエチレンオキサイド付加トリ（メタ）アクリレート、グリセロールジ（メタ）アクリレート、グリセロールトリ（メタ）アクリレート、グリセロールプロピレンオキサイド付加トリ（メタ）アクリレート、ペンタエリストールジ（メタ）アクリレート、ペンタエリストールトリ（メタ）アクリレート、ペンタエリストールテトラ（メタ）アクリレート、ジペンタエリストールジ（メタ）アクリレート、ジペンタエリストールトリ（メタ）アクリレート、ジペンタエリストールテトラ（メタ）アクリレート、ジペンタエリストールペンタ（メタ）アクリレート、ジペンタエリストールヘキサ（メタ）アクリレート、ソルビトールトリ（メタ）アクリレート、ソルビトールテトラ（メタ）アクリレート、ソルビトールペンタ（メタ）アクリレート、ソルビトールヘキサ（メタ）アクリレート、ペンタエリスリトールトリアリルエーテル、トリアリルイソシアヌレート、ビスフェノールＡアルキレンオキサイド付加物の（メタ）アクリレート、トリフェノールメタンアルキレンオキサイド付加物の（メタ）アクリレート等が挙げられるが、本発明はこれらに限定されるものではない。露光感度及び硬化後の諸耐性から多官能（メタ）アクリル系モノマーが好ましい。これらエチレン性不飽和結合を有する化合物は、単独または２種以上組み合わせて用いてもよい。なお、「（メタ）アクリレート」とは、「メタクリレート」、「アクリレート」のいずれをも意味する。
【００２９】
本発明では、保存時の重合を防止する目的で安定化剤を添加する。安定化剤を添加しない場合には、反応性の高いポリエン−ポリチオール系硬化性樹脂組成物の保存安定性が得られない。
【００３０】
本発明では安定化剤として、一般式（１）
【化８】
0005647533.tif 000009
で示される化合物を使用する。
上記一般式（１）中、Ｒ5〜Ｒ8は各々独立して、水素原子、炭素数１〜１０のアルキル基、ヒドロキシル基または炭素数１〜３のアルコキシ基を表す。
【００３１】
Ｒ5〜Ｒ8が表す炭素数１〜１０のアルキル基は、直鎖状でも分岐状でもよく、例えば、メチル基、エチル基、ｎ−プロピル基、ｉｓｏ−プロピル基、ｎ−ブチル基、ｉｓｏ−ブチル基、ｔｅｒｔ−ブチル基、ｎ−ヘキシル基、ｎ−オクチル基等が挙げられ、好ましくはメチル基である。
【００３２】
Ｒ5〜Ｒ8が表す炭素数１〜３のアルコキシ基は、例えば、メトキシ基、エトキシ基、プロポキシ基、ｉｓｏ−プロポキシ基が挙げられ、好ましくはメトキシ基である。
Ｒ5〜Ｒ8のうち少なくとも２つはヒドロキシル基または炭素数１〜３のアルコキシ基であり、より好ましくはＲ5〜Ｒ8のうちの２つがヒドロキシル基または炭素数１〜３のアルコキシ基である。
【００３３】
一般式（１）で示される化合物としては、ヒドロキシル基または炭素数１〜３のアルコキシ基が１，４位、２，３位、または１，２位にある化合物がラジカル共鳴構造をとることができるため好ましい。上記化合物は芳香族性を示し、化合物単体の安定性も高いためである。化合物入手の観点から、置換位置は１，４位がより好ましい。
【００３４】
具体例としては、４−メトキシ−１−ナフトール、１，４−ジメトキシナフタレン、１，４−ジヒドロキシナフタレン、４−メトキシ−２−メチル−１−ナフトール、４−メトキシ−３−メチル−１−ナフトール、１，４−ジメトキシ−２−メチルナフタレン、１，２−ジヒドロキシナフタレン、１，２−ジヒドロキシ−４−メトキシナフタレン、１，３−ジヒドロキシ−４−メトキシナフタレン、１，４−ジヒドロキシ−２−メトキシナフタレン、１，４−ジメトキシ−２−ナフトール、１，４−ジヒドロキシ−２−メチルナフタレンが挙げられるが、これらに限定されるものではない。中でも４−メトキシ−１−ナフトール、１，４−ジヒドロキシナフタレンが、組成物の保存安定性及び反応性の観点からより好ましい。
【００３５】
チオール化合物とエチレン性不飽和二重結合含有化合物の配合比率は特に限定されないが、エチレン性不飽和二重結合含有化合物のＣ＝Ｃ二重結合基総量に対して、チオール化合物のチオール基総量のモル比が、０．０００１〜１であることが好ましく、０．００１〜０．５であることがより好ましく、０．０１〜０．１であることがさらに好ましい。
【００３６】
安定化剤の量は、チオール化合物とエチレン性不飽和二重結合含有化合物の総質量に対して、１〜２００００ｗｔｐｐｍが好ましく、１０〜１００００ｗｔｐｐｍがより好ましく、５０〜５０００ｗｔｐｐｍがさらに好ましい。一級チオール化合物に比べて反応性の低い、二級または三級チオール化合物の場合には、１〜２０００ｗｔｐｐｍが好ましく、１０〜１０００ｗｔｐｐｍがより好ましく、５０〜５００ｗｔｐｐｍがさらに好ましい。また、一級チオール化合物の場合には、１０〜２００００ｗｔｐｐｍが好ましく、１００〜１００００ｗｔｐｐｍがより好ましく、５００〜５０００ｗｔｐｐｍがさらに好ましい。安定化剤の量が１ｗｔｐｐｍより少ないと安定化効果が十分でなく保存中にゲル化し、安定化剤の量が２００００ｗｔｐｐｍより多いと光硬化時の硬化性が悪化する傾向がある。
【実施例】
【００３７】
以下、実施例及び比較例を挙げて本発明の硬化性樹脂組成物を説明するが、本発明は以下の例に限定されるものではない。
【００３８】
［保存安定性試験］
実施例１：
ペンタエリスリトールテトラキス（３−メルカプトブチレート）（ＰＥ１，昭和電工（株）製，ＳＨ当量１３９ｇ／ｅｑ）５．９ｇと、トリメチロールプロパントリアクリレート（ライトアクリレートＴＭＰＡ，共栄社化学（株）製，Ｃ＝Ｃ二重結合当量９９ｇ／ｅｑ）４．１ｇを、エチレン性不飽和二重結合含有化合物のＣ＝Ｃ二重結合基総量に対して、チオール化合物のチオール基のモル比が１となるように混合した。さらに安定化剤として、４−メトキシ−１−ナフトール（東京化成工業（株）製）を０．０２ｇ（２０００ｗｔｐｐｍ）添加した。この組成物を６０℃に加熱し、ゲル化するまでの日数を測定したところ、１２０日間ゲル化しなかった。
ゲル化の判定方法は保存している瓶を傾けて、堆積物が目視されればゲル化と判断した。
【００３９】
実施例２：
４−メトキシ−１−ナフトールを０．００３ｇ（３００ｗｔｐｐｍ）使用したこと以外は、実施例１と同様の安定性試験を行ったところ、９０日以上ゲル化しなかった。
【００４０】
実施例３：
４−メトキシ−１−ナフトールを用いる代わりに、１，４−ジヒドロキシナフタレンを０．０２ｇ（２０００ｗｔｐｐｍ）使用したこと以外は、実施例１と同様の安定性試験を行ったところ、３０日以上ゲル化しなかった。
【００４１】
比較例１〜８：
４−メトキシ−１−ナフトールの代わりに、安定化剤として表１に示す２，２’−メチレンビス（６−ｔｅｒｔ−ブチル−ｐ−クレゾール）（比較例１）、２，６−ジ−ｔｅｒｔ−ブチル−４−ヒドロキシトルエン（比較例２）、４−メトキシフェノール（比較例３）、メチルヒドロキノン（比較例４）、フェノチアジン（比較例５）、Ｎ−ニトロソフェニルヒドロキシルアミンアンモニウム塩（比較例６）、及び２，２，６，６−テトラメチルピペリジンー１−オキシル（比較例７）を０．０２ｇ（２０００ｗｔｐｐｍ）添加するか、安定化剤を使用しない（比較例８）こと以外は、実施例１と同様の安定性試験を行った。その結果を表１に示す。表中、「○」は「ゲル化せず」、「×」は「ゲル化」、「−」は「未測定」を意味する。
【００４２】
【表１】
0005647533.tif 000010
【００４３】
［アクリル反応率の測定］
実施例４：
ペンタエリスリトールテトラキス（３−メルカプトブチレート）（ＰＥ１）を５．９ｇとトリメチロールプロパントリアクリレート（ＴＭＰＡ）を４．１ｇ、エチレン性不飽和二重結合含有化合物のＣ＝Ｃ二重結合基総量に対して、チオール化合物のチオール基総量のモル比が１となるように混合した。安定化剤として、４−メトキシ−１−ナフトールを０．００３ｇ（３００ｗｔｐｐｍ）添加した。さらにラジカル開始剤として、ＩＲＧ１８４（チバ・スペシャルティ・ケミカルズ（株）製）を０．１ｇ添加した。これをＮａＣｌ板に膜厚３０μｍで塗布した後、露光量３６０ｍＪ／ｃｍ2照射してフィルムを成形した。そのフィルムのアクリル反応率を測定した。測定方法はＦＴ−ＩＲを用いて、アクリル基のピークである８１０ｃｍ-1の面積変化率により、アクリルの反応率を測定した。その結果、アクリル反応率は９４％であった。
【００４４】
比較例９：
実施例４の４−メトキシ−１−ナフトールを添加しないこと以外は同じ方法にて、アクリル反応率を測定した。その結果、アクリル反応率は９２％であり、実施例４と同程度であった。
【００４５】
［ＰＥ１とＴＭＰＡとの配合比率と保存安定性の関係］
実施例５〜１１：
表２に示すように、ＰＥ１とＴＭＰＡを配合比率を変えて混合し、さらに安定化剤として４−メトキシ−１−ナフトールを添加して、４０℃にて安定性試験を行った。安定性試験及びゲル化の判定は実施例１と同様に行った。結果を表２に示す。表中、「○」は「ゲル化せず」、「×」は「ゲル化」、「−」は「未測定」を意味する。
【００４６】
【表２】
0005647533.tif 000011
【００４７】
実施例１２〜１４、比較例１０〜１２：
表３に示すように、ＰＥ１とＴＭＰＡを配合比率を変えて混合し、さらに安定化剤として４−メトキシ−１−ナフトールを添加した。この組成物を８０℃に加熱して、ゲル化するまでの日数を測定した。表中、「○」は「ゲル化せず」、「×」は「ゲル化」、「−」は「未測定」を意味する。ゲル化の判定は実施例１と同様に行った。
【００４８】
【表３】
0005647533.tif 000012
【００４９】
［ＰＥ１とＴＭＰとの配合比率と保存安定性の関係］
実施例１５〜１８、比較例１３〜１６：
表４に示すように、ペンタエリスリトールテトラキス（３−メルカプトブチレート）（ＰＥ１）と、トリメチロールプロパントリメタクリレート（ライトエステルＴＭＰ，共栄社化学（株）製，Ｃ＝Ｃ二重結合当量１１３ｇ／ｅｑ）（ＴＭＰ）との配合比率を変えて添加、混合し、さらに安定化剤として、４−メトキシ−１−ナフトール（東京化成工業（株）製）を添加して、４０℃にて安定性試験を行った。安定性試験及びゲル化の判定は実施例１と同様に行った。結果を表４に示す。表中、「○」は「ゲル化せず」、「×」は「ゲル化」、「−」は「未測定」を意味する。
【００５０】
【表４】
0005647533.tif 000013
【００５１】
実施例１９〜２１、比較例１７〜１９：
表５に示すように、ＰＥ１とＴＭＰを配合比率を変えて混合し、安定化剤として４−メトキシ−１−ナフトールを添加した。この組成物を８０℃に加熱して、安定性試験を行った。この組成物の混合直後の初期粘度と１日後の粘度を測定した結果を表５に示す。粘度は、Ｅ型回転粘度計（デジタルレオメータ型式ＤＶ−ＩＩＩ  ＵＬＴＲＡ、ＢＲＯＯＫＦＩＥＬＤ社製）を使い、半径２４ｍｍ、角度３°のＣＰ−４１型コーンプレート型センサを使って回転数０．５〜３０ｒｐｍ（粘度によって変える）にて、２５.０℃での粘度を測定した。表中、「×」は「ゲル化」、数値は「粘度」を意味する。
【００５２】
【表５】
0005647533.tif 000014
【００５３】
［ＰＥ１とＴＡＩＣとの配合比率と保存安定性の関係］
実施例２２〜２４、比較例２０〜２２：
表６に示すように、ペンタエリスリトールテトラキス（３−メルカプトブチレート）（ＰＥ１）と、トリアリルイソシアヌレート（ＴＡＩＣ，東京化成工業（株）製，Ｃ＝Ｃ二重結合当量８３ｇ／ｅｑ）（ＴＡＩＣ）との配合比率を変えて添加混合し、さらに安定化剤として、４−メトキシ−１−ナフトール（東京化成工業（株）製）を添加して、４０℃にて安定性試験を行った。安定性試験及びゲル化の判定は実施例１と同様に行った。結果を表６に示す。表中、「○」は「ゲル化せず」、「×」は「ゲル化」、「−」は「未測定」を意味する。
【００５４】
【表６】
0005647533.tif 000015
【００５５】
実施例２５〜２７、比較例２３〜２５：
表７に示すように、ＰＥ１とＴＡＩＣを配合比率を変えて混合し、安定化剤として４−メトキシ−１−ナフトールを添加した。この組成物を８０℃に加熱して、安定性試験を行った。この組成物の混合直後の初期粘度と１４日と４０日後の粘度を測定した。粘度は、Ｅ型回転粘度計（デジタルレオメータ型式ＤＶ−ＩＩＩ  ＵＬＴＲＡ、ＢＲＯＯＫＦＩＥＬＤ社製）を使い、半径２４ｍｍ、角度３°のＣＰ−４１型コーンプレート型センサを使って回転数０．５〜３０ｒｐｍ（粘度によって変える）にて、２５.０℃での粘度を測定した。表中、数値は「粘度」を意味する。
【００５６】
【表７】
0005647533.tif 000016
【産業上の利用可能性】
【００５７】
本発明のポリエン−ポリチオール系光硬化性樹脂組成物は、高感度で、かつ非常に優れた保存安定性を有し、印刷版やカラープルーフ、カラーフィルタ、ソルダーレジスト、光硬化インクなど多方面の用途において有用である。